(57)【特許請求の範囲】
【請求項１】
ゴムに、有機過酸化物と、有機過酸化物の分解生成物から生成する水を低減する置換尿素化合物を配合してなるゴム組成物であって、
置換尿素化合物が、Ｎ−ブチル−Ｎ′−ステアリル尿素、Ｎ−フェニル−Ｎ′−ステアリル尿素、Ｎ−ステアリル−Ｎ′−ステアリル尿素、キシリレンビステアリル尿素、トルイレンビステアリル尿素、ヘキサメチレンビステアリル尿素、ジフェニルメタンビステアリル尿素、ジフェニルメタンビスラウリル尿素のうちの１種または２種以上の混合物であり、その添加量が、ゴム組成物全量に対して重量比で１０〜３００００ｐｐｍであるゴム組成物。
【請求項２】
請求項１記載のゴム組成物を被覆材とした電気ケーブル。
【請求項３】
請求項１記載のゴム組成物を絶縁材とした電気ケーブルの接続部。
【発明の詳細な説明】
【０００１】
【発明の属する技術分野】
この発明は、有機過酸化物を架橋剤として用いたゴム組成物およびこのゴム組成物を用いた電気ケーブルとその接続部に関し、有機過酸化物の分解生成物に起因する水の生成を抑制し、電気的特性の劣化を防止するようにしたものである。
【０００２】
【従来の技術】
従来より、エチレン−プロピレンゴム（ＥＰＭ）やエチレン−プロピレン−ジエンゴム（ＥＰＤＭ）などのゴムを架橋（加硫）するための架橋剤として、有機過酸化物が用いられている。この有機過酸化物によって架橋された架橋ゴム組成物は、高温での機械的特性が良好であり、架橋剤残渣が架橋ゴム成形物の表面に滲出（ブルーム）することが少ないなどの利点を有している。
【０００３】
しかしながら、有機過酸化物を架橋剤として使用した場合には、架橋剤の分解生成物としてアルコールが生成する。このアルコールは、さらに加熱されると脱水反応（二次分解反応）を受け、水が生成する。
例えば、有機過酸化物としてジクミルパーオキサイドを用いた場合には、分解生成物としてクミルアルコールが生成し、このクミルアルコールは二次分解反応により、α−メチルスチレンと水とに分解される。
【０００４】
このように、有機過酸化物を用いた架橋反応の後の二次分解反応で生成する水は、架橋ゴム成形物の内部の微小な空隙等に凝集し、これによって架橋ゴム成形物の電気絶縁性、誘電特性などの電気的特性に悪影響を与えることになる。
【０００５】
【発明が解決しようとする課題】
よって、本発明における課題は、ゴムを有機過酸化物を用いて架橋した後、さらに二次分解反応により副次的に生成する水を低減し、水による悪影響を軽減することにある。
【０００６】
【課題を解決するための手段】
かかる課題は、ゴムに、有機過酸化物と、有機過酸化物の分解生成物から生成する水を低減する置換尿素化合物を配合してなるゴム組成物であって、
置換尿素化合物が、Ｎ−ブチル−Ｎ′−ステアリル尿素、Ｎ−フェニル−Ｎ′−ステアリル尿素、Ｎ−ステアリル−Ｎ′−ステアリル尿素、キシリレンビステアリル尿素、トルイレンビステアリル尿素、ヘキサメチレンビステアリル尿素、ジフェニルメタンビステアリル尿素、ジフェニルメタンビスラウリル尿素のうちの１種または２種以上の混合物であり、その添加量が、ゴム組成物全量に対して重量比で１０〜３００００ｐｐｍであるゴム組成物で解決できる。
【０００７】
【発明の実施の形態】
以下、本発明を詳しく説明する。
本発明において用いられるゴムは、ブタジエンゴム（ＢＲ）、スチレン−ブタジエンゴム（ＳＢＲ）、イソプレンゴム（ＩＲ）、アクリロニトリル−ブタジエンゴム（ＮＢＲ）などのジエン系ゴム、エチレン−プロピレンゴム（ＥＰＭ）、エチレン−プロピレン−ジエンゴム（ＥＰＤＭ）、シリコーンゴム、フッ素ゴムなどの有機過酸化物で架橋可能なものが用いられ、これらの１種あるいは２種以上のブレンド物が用いられる。
【０００８】
また、本発明で用いられる有機過酸化物には、ジクミルパーオキサイド、ｔ−ブチルクミルパーオキサイド、ｔ−ブチルパーオキサイド、２，５−ジメチル−２，５−ジ（ｔ−ブチルペルオキシ）ヘキシン−３、２，５−ジメチル−２，５−ジ（ｔ−ブチルペルオキシ）ヘキサン、ベンゾイルパーオキサイドなどが挙げられ、これらの１種もしくは２種以上の混合物が用いられる。
この有機過酸化物のゴムに対する配合量は、ゴム１００重量部に対して１〜４重量部程度とされる。
【０００９】
置換尿素化合物は、有機過酸化物の分解生成物から生成する水を低減するためのもので、具体的には、Ｎ−ブチル−Ｎ′−ステアリル尿素、Ｎ−フェニル−Ｎ′−ステアリル尿素、Ｎ−ステアリル−Ｎ′−ステアリル尿素、キシリレンビステアリル尿素、トルイレンビステアリル尿素、ヘキサメチレンビステアリル尿素、ジフェニルメタンビステアリル尿素、ジフェニルメタンビスラウリル尿素が挙げられ、これらの１種または２種以上の混合物が用いられる。
この置換尿素化合物の添加量は、ゴム組成物全量に対して重量比で１０〜３００００ｐｐｍ、好ましくは１０００〜１００００ｐｐｍの範囲とされ、１０ｐｐｍ未満では、水の生成を抑える効果が得られず、３００００ｐｐｍを越えると架橋ゴム成形物表面から置換尿素化合物が滲出する。
【００１０】
本発明のゴム組成物にあっては、必要に応じて充填剤、軟化剤、老化防止剤、加硫促進剤などを添加できる。
充填剤にはアセチレンブラック、ファーネスブラックなどのカーボンブラック、シリカ、クレー、炭酸カルシウム、炭酸マグネシウム、亜鉛莱などが用いられ、ゴム１００重量部に対して５０〜１５０重量部程度添加される。
軟化剤には、プロセスオイル、ロジン、水添ロジン、ワックスなどが用いられる。
老化防止剤には、２，２，４−トリメチル−１，２ジヒドロキノリン重合体、２−メルカプトメチルベンツイミダゾールなどが、また加硫促進剤にはジペンタメチレンチウラムテトラスルフィド、テトラメチルチウラムジスルフィド、２−メルカプトベンゾチアゾールなどが用いられる。
【００１１】
このようなゴム組成物は、通常と同様に混練されたのち、押出成形、プレス成形などで成形物とされ、ついで加熱されて架橋され、所望の架橋ゴム成形物とされる。これらの成形加工は、従来からの手法によって行うことができる。
【００１２】
このようなゴム組成物にあっては、後述する具体例から明らかなように、有機過酸化物から架橋時に生成する分解生成物（アルコール）がその後の加熱によって二次分解されて水が生成する反応が阻害され、架橋ゴム成形物内の水分量が少ないものとなる。このため、架橋ゴム成形物の電気絶縁性、誘電特性等の低下が抑えられ、良好な電気的特性を示すものとなる。
【００１３】
本発明の電気ケーブルは、上述のゴム組成物を絶縁体、半導電層、シースなどの被覆材として使用したものである。また、本発明の電気ケーブルの接続部は、例えば中間接続部、終端接続部などにおけるゴムモールド絶縁体、ゴムブッシュなどに上述のゴム組成物からなる架橋ゴム成形物の絶縁体を使用したものである。  このような電気ケーブルあるいはその接続部にあっては、上述のように良好な電気絶縁性、誘電特性を示すものとなる。
【００１４】
以下、具体例を示す。
表１に示すゴム組成物を常法により混練、成形してシート状とし、これを温度１７０℃で６０分間加熱して架橋し、厚さ１０ｍｍの架橋ゴムシートを作成した。  この架橋ゴムシートをさらに温度９０℃で３日間加熱処理し、処理後のシート中の水分量をカールフィッシャー法により定量した。また、処理後のシート表面のブルームの有無を肉眼で観察した。
結果を表１に示す。
【００１５】
【表１】
0004298044.tif 000002
【００１６】
表１の結果から、置換尿素化合物を配合することで、架橋ゴム成形物中の水分量を低減できることがわかる。
【００１７】
【発明の効果】
以上説明したように、請求項１に記載のゴム組成物は、ゴムに有機過酸化物と置換尿素化合物を配合したものであるので、架橋の際有機過酸化物から生成する分解生成物がその後の加熱によって二次分解され水が生成することが抑えられ、架橋ゴム成形物に存在する水分量が小さいものとなる。このため、架橋ゴム成形物の電気的特性が良好となる。
また、請求項２および３に記載の電気ケーブルおよびその接続部にあっては、上記ゴム組成物を用いたものであるので、同様にその電気的特性が良好なものとなる。